Japanese)【課題】マグネシウム合金の耐食性の向上を実現することができる表面処理方法および耐食性が向上したマグネシウム合金材を得る。【解決手段】この表面処理方法は、マグネシウム合金に、水蒸気の雰囲気中でマグネシウム合金を加熱処理する水蒸気加熱処理を施す工程を含み、水蒸気加熱処理が、温度が105°C以上160°C以下、相対湿度が75%以上100%以下、圧力が0.1208MPa以上0.4883MPa以下の水蒸気の雰囲気中で行われる。このマグネシウム合金材は、水蒸気の雰囲気中でマグネシウム合金を加熱処理する水蒸気加熱処理を施すことで得られるものであって、水蒸気加熱処理が、温度が105°C以上160°C以下、相対湿度が75%以上100%以下、圧力が0.1208MPa以上0.4883MPa以下の水蒸気の雰囲気中で行われることで、耐食性が高められる。Japanese)マグネシウム合金は、軽量で強度が大きいため、軽量化が望まれる自動車や携帯電子機器などの材料として利用拡大が期待されている。マグネシウムは、卑金属であるため、マグネシウムを主成分とするマグネシウム合金は、空気中に放置すると酸化されやすく、その表面が腐食し易いことが知られている。そこで、マグネシウム合金を部材として用いる場合には、めっき、陽極酸化や塗装などの表面処理をマグネシウム合金に施すことが必要となる。下記特許文献1には、マグネシウム又はマグネシウム合金製品を、リン酸水素二アンモニウムを含む処理液により表面処理する表面処理方法が開示されている。Japanese)本発明は、マグネシウム合金の表面処理方法に関する。前記マグネシウム合金は、0質量%~15質量%のアルミニウムを含むことを特徴とするマグネシウム合金の表面処理方法。